(57)【要約】【課題】エジェクター内で連続的にジアゾ液と下漬液とを混合し、ジアゾ成分と下漬成分とを反応させることで、顔料の大量生産にも容易に対応できる工業的に有効な不溶性アゾ顔料の製造方法およびその製造装置を提供すること。【解決手段】ジアゾ液と下漬液とを、エジェクターに連続的に注入してエジェクター内で、上記ジアゾ液と下漬液とを混合し、カップリング反応させることを特徴とする不溶性アゾ顔料の製造方法およびその製造装置。【選択図】なし【特許請求の範囲】
【請求項１】
ジアゾ液と下漬液とを、エジェクターに連続的に注入してエジェクター内で、上記ジアゾ液と下漬液とを混合し、カップリング反応させることを特徴とする不溶性アゾ顔料の製造方法。
【請求項２】
ジアゾ成分と下漬成分とをカップリング反応させた後、得られた不溶性アゾ顔料懸濁液とジアゾ液および下漬液のいずれか一方の溶液との混合液と、他方の溶液を上記エジェクターに連続的に注入し、カップリング反応が終了するまで上記混合液をエジェクターを通して繰り返し循環させる請求項１に記載の不溶性アゾ顔料の製造方法。
【請求項３】
ジアゾ液が、第１のジアゾ成分と、これとは異なる第２のジアゾ成分を、第１のジアゾ成分の０．１〜５０モル％の量で含む請求項１または２に記載の不溶性アゾ顔料の製造方法。
【請求項４】
下漬液が、第１の下漬成分と、これとは異なる第２の下漬成分を、第１の下漬成分の０．１〜５０モル％の量で含む請求項１または２に記載の不溶性アゾ顔料の製造方法。
【請求項５】
さらに緩衝液をエジェクターに連続的に注入する請求項１に記載の不溶性アゾ顔料の製造方法。
【請求項６】
カップリング反応後の不溶性アゾ顔料の懸濁液を、５０℃以上で加熱処理する請求項１に記載の不溶性アゾ顔料の製造方法。
【請求項７】
不溶性アゾ顔料が、モノアゾ顔料、ジスアゾ顔料、β−ナフトール顔料、ナフトールＡＳ顔料またはベンツイミダゾロン顔料である請求項１に記載の不溶性アゾ顔料の製造方法。
【請求項８】
下記（１）〜（４）の各装置を備えていることを特徴とする、ジアゾ液および下漬液からの不溶性アゾ顔料の製造装置。
（１）ジアゾ液および下漬液から選ばれる第一流体の第１の貯槽（２）、第一流体をエジェクター（１）のノズルヘ送液する第１の流路（ａ）および第一流体を第１の流路を通して送液するためのポンプ（ｄ）
（２）ノズル、吸引室、ディフューザーおよび温度制御手段（ｇ）を備えたエジェクター（１）
（３）第一流体以外の第二流体の第２の貯槽（３）、第二流体をエジェクター（１）の吸引室ヘ導く第２の流路（ｂ）および前記第２の流路（ｂ）を通る前記第二流体の流量を調整する第１の流量制御手段（ｅ）
（４）第一流体と第二流体との反応によって生じた不溶性アゾ顔料懸濁液を加熱処理するための加熱処理槽（５）、および前記不溶性アゾ顔料懸濁液をエジェクターのディフューザーから加熱処理槽へ導くための第３の流路（ａ’）。
【請求項９】
さらに緩衝液を使用し、第一流体と第二流体以外の第三流体としての前記緩衝液用の第３の貯槽（４）、第三流体をエジェクター（１）の吸引室ヘ導く第５の流路（ｃ）および前記第５の流路（ｃ）を通る前記第三流体の流量を調整する第２の流量制御手段（ｆ）を有する請求項８に記載の不溶性アゾ顔料の製造装置。
【請求項１０】
さらに第３の流路（ａ’）と第１の貯槽（２）とを連結する第４の流路（ａ''）を有する請求項８に記載の不溶性アゾ顔料の製造装置。
【請求項１１】
さらに緩衝液を使用し、第一流体と第二流体以外の第三流体として前記緩衝液用の第３の貯槽（４）、第三流体をエジェクター（１）の吸引室ヘ導く第５の流路（ｃ）および前記第５の流路（ｃ）を通る第三流体の流量を調整する第２の流量制御手段（ｆ）を有する請求項１０に記載の不溶性アゾ顔料の製造装置。
【発明の詳細な説明】
【技術分野】
【０００１】
本発明は、エジェクターを使用した不溶性アゾ顔料の製造方法および装置に関し、より具体的にはエジェクターを使用したオフセットインキ、グラビアインキ、塗料、プラスチック用着色剤、捺染用顔料、カラートナー、インクジェット印刷インキ用などとして有用な不溶性アゾ顔料の製造方法および装置に関する。
【０００２】
なお、本発明において「不溶性アゾ顔料」とは、その原料のジアゾニウム塩またはテトラゾニウム塩および下漬成分の何れもが、カルボキシル基および／またはスルホン基などの水溶性基を有さないアゾ顔料を意味し、「ジアゾ液」とは芳香族アミンまたはジアミンのジアゾニウム塩またはテトラゾニウム塩の溶液を意味し、「下漬液」とは、下漬成分の溶液または下漬成分の微細な分散液を意味し、「下漬成分」とはカップリング成分と同じ意味である。
【背景技術】
【０００３】
不溶性アゾ顔料の通常の製造方法としては次のものが知られている。
（１）ジアゾ液を下漬液に添加してジアゾ成分と下漬成分とをカップリング反応させる。
（２）ジアゾ液および下漬液を所望のｐＨ値の緩衝液に同時に添加して上記反応を行なわせる。
（３）下漬液をジアゾ液に添加して上記反応を行なわせる（特許文献１参照）。
【０００４】
これらの方法は、いずれも単一反応槽内でジアゾ液と下漬液とを撹拌混合して顔料を製造する方法であるが、数十ｍ3の単一反応槽内へジアゾ液および下漬液を注入する際には、カップリング反応率を上げるために多大な時間とエネルギーを必要とする。そのため、時間とともに変化するカップリングの反応温度、ジアゾ成分および下漬成分の濃度、反応液の攪拌状態、反応液のｐＨなどの如く、顔料粒子の生成に影響を及ぼす要因をコントロールすることは非常に難しく、その結果、生成する顔料の粒子径は不均一になりやすい。また、上記の方法では、カップリング反応が完結するまでに長時間を要するために、最初に生成した顔料粒子は凝集を起こしやすくなる。このような不均一な粒子径とその凝集は、その顔料使用に際し、顔料の分散性、透明性、鮮明性、着色力および光沢に悪影響を及ぼすこととなる。
【０００５】
上記問題点を解決するために、不溶性アゾ顔料を製造する際に、ジアゾ液または下漬液に、これらの液のジアゾ成分または下漬成分とは異なるジアゾ成分、または下漬成分を添加することが検討されてきた。例えば、アセトアセトアニリド系、ピラゾロン系および／またはナフトール系下漬成分とカルボン酸基、スルホン酸基、カルボン酸アミド基などで変性された上記とは異種の下漬成分とジアゾ成分とを混合カップリングしてモノアゾ顔料を製造する方法が開示されている（特許文献２参照）。また、アセトアセトアニリド系および／またはピラゾロン系下漬成分とカルボン酸基および／またはスルホン酸基などで変性された上記とは異種の下漬成分とジアゾ成分とを混合カップリングしてジスアゾ顔料を製造する方法が開示されている（特許文献３参照）。
【０００６】
このように第１の下漬成分に第２の下漬成分を組み合わせて使用することにより、生成する顔料粒子は微細化され、該顔料の使用時において透明性、着色力および分散性などに良好な効果を及ぼすが、その反面、生成する顔料粒子が微細化されるために、顔料粒子が凝集しやすくなり、該顔料の使用時において透明性、着色力および分散性などに悪影響を及ぼすことがある。さらに、従来のバッチ式単一反応槽の撹拌方式では上記の第２の下漬成分を添加しても、得られる顔料の粒子径は不均一になりやすいという問題点があった。
【０００７】
また、上記従来の単一反応槽を用いる製造方法では、反応液の撹拌能力に限界があり、必ずしも満足のゆくカップリング反応率が得られるわけではなかった。その結果、得られる顔料の収率の低下を招き易く、得られる顔料の収率を上げようとすれば、ジアゾ成分に対して下漬成分を過剰に使用しなければならないなど、顔料の生産性が低下することとなる。
【０００８】
さらに、従来の単一反応槽は、そのスケールが大きくなる程、それに用いる撹拌装置も大きくなり、そのため、顔料製造に多大な時間とエネルギーを必要とし、上記と同じく顔料の生産性の低下を招き、顔料の製造における採算性が低下する。
【０００９】
これらの課題を解決する方法として、マイクロリアクターを使用した顔料の製造方法が紹介されている（非特許文献１参照）。この方法は、カップリング時の反応温度や反応時間などのコントロールが容易で均一な粒子径の顔料粒子が得られ、かつ経済的な製造方法ではあるが、マイクロリアクター内の反応系（反応チャンネル）が小さすぎるため、顔料の大量生産を行うことが難しい。また、生成した顔料の粒子がマイクロリアクター内で目詰まりすることも考えられ、顔料の生産性が悪く工業的には有用とは言えない。
【００１０】
【特許文献１】特開昭５６−８１３６７号公報
【特許文献２】特公昭５５−１０６３０号公報
【特許文献３】特公昭５５−４９０８７号公報
【非特許文献１】「第２７回顔料物性講座／顔料技術とナノテクノロジーの接点」／「有機顔料の開発指向とマイクロリアクターの利用」
【発明の開示】
【発明が解決しようとする課題】
【００１１】
上記の通り、特許文献１に記載のような従来の製造方法では、カップリング反応を制御することは難しく、生成する顔料の粒子径が不均一となり、十分な品質の顔料を得ることができなかった。また、上記非特許文献１の製造方法では、顔料の生産性が悪く、顔料の工業的な大量生産には対応が難しい。
【００１２】
従って、本発明の目的は、エジェクター内で連続的にジアゾ液と下漬液とを混合し、ジアゾ成分と下漬成分とを反応させることで、顔料の大量生産にも容易に対応できる工業的に有効な不溶性アゾ顔料の製造方法および装置を提供することにある。
【課題を解決するための手段】
【００１３】
本発明者らは、上記問題点を解決すべく鋭意研究を重ねた結果、不溶性アゾ顔料の製造においてエジェクターを使用し、ジアゾ液と下漬液とを、エジェクター内で生じる強烈な乱流中でカップリング反応させることで、生成する顔料粒子の粒子径を制御することができ、さらにカップリング反応時間を短縮でき、カップリング反応率も上がり、生産性も良好になることを見出して本発明に至った。
【００１４】
すなわち、本発明は下記の製造方法と装置を提供する。
１．ジアゾ液と下漬液とを、エジェクターに連続的に注入してエジェクター内で、上記ジアゾ液と下漬液とを混合し、カップリング反応させることを特徴とする不溶性アゾ顔料の製造方法。
２．ジアゾ成分と下漬成分とをカップリング反応させた後、得られた不溶性アゾ顔料懸濁液とジアゾ液および下漬液のいずれか一方の溶液との混合液と、他方の溶液を上記エジェクターに連続的に注入し、カップリング反応が終了するまで上記混合液をエジェクターを通して繰り返し循環させる前記１に記載の不溶性アゾ顔料の製造方法。
【００１５】
３．ジアゾ液が、第１のジアゾ成分と、これとは異なる第２のジアゾ成分を、第１のジアゾ成分の０．１〜５０モル％の量で含む前記１または２に記載の不溶性アゾ顔料の製造方法。
４．下漬液が、第１の下漬成分と、これとは異なる第２の下漬成分を、第１の下漬成分の０．１〜５０モル％の量で含む前記１または２に記載の不溶性アゾ顔料の製造方法。
５．さらに緩衝液をエジェクターに連続的に注入する前記１に記載の不溶性アゾ顔料の製造方法。
６．カップリング反応後の不溶性アゾ顔料の懸濁液を、５０℃以上で加熱処理する前記１に記載の不溶性アゾ顔料の製造方法。
７．不溶性アゾ顔料が、モノアゾ顔料、ジスアゾ顔料、β−ナフトール顔料、ナフトールＡＳ顔料またはベンツイミダゾロン顔料である前記１に記載の不溶性アゾ顔料の製造方法。
【００１６】
８．下記（１）〜（４）の各装置を備えていることを特徴とする、ジアゾ液および下漬液からの不溶性アゾ顔料の製造装置。
（１）ジアゾ液および下漬液から選ばれる第一流体の第１の貯槽（２）、第一流体をエジェクター（１）のノズルヘ送液する第１の流路（ａ）および第一流体を第１の流路を通して送液するためのポンプ（ｄ）
（２）ノズル、吸引室、ディフューザーおよび温度制御手段（ｇ）を備えたエジェクター（１）
（３）第一流体以外の第二流体の第２の貯槽（３）、第二流体をエジェクター（１）の吸引室ヘ導く第２の流路（ｂ）および前記第２の流路（ｂ）を通る前記第二流体の流量を調整する第１の流量制御手段（ｅ）
（４）第一流体と第二流体との反応によって生じた不溶性アゾ顔料懸濁液を加熱処理するための加熱処理槽（５）、および前記不溶性アゾ顔料懸濁液をエジェクターのディフューザーから加熱処理槽へ導くための第３の流路（ａ’）。
【００１７】
９．さらに緩衝液を使用し、第一流体と第二流体以外の第三流体としての前記緩衝液用の第３の貯槽（４）、第三流体をエジェクター（１）の吸引室ヘ導く第５の流路（ｃ）および前記第５の流路（ｃ）を通る前記第三流体の流量を調整する第２の流量制御手段（ｆ）を有する前記８に記載の不溶性アゾ顔料の製造装置。
１０．さらに第３の流路（ａ’）と第１の貯槽（２）とを連結する第４の流路（ａ’’）を有する前記８に記載の不溶性アゾ顔料の製造装置。
１１．さらに緩衝液を使用し、第一流体と第二流体以外の第三流体として前記緩衝液用の第３の貯槽（４）、第三流体をエジェクター（１）の吸引室ヘ導く第５の流路（ｃ）および前記第５の流路（ｃ）を通る第三流体の流量を調整する第２の流量制御手段（ｆ）を有する前記１０に記載の不溶性アゾ顔料の製造装置。
【発明の効果】
【００１８】
本発明の方法によれば、一般的で工業的にも多用されているエジェクターを応用することで、ジアゾ液と下漬液とを、エジェクター内で生じる強烈な乱流中でカップリング反応させることで、顔料粒子の粒子径を制御することができ、カップリング反応時間を短縮でき、カップリング反応率も上がり、不溶性アゾ顔料を生産性良好に製造することが可能である。本発明の方法により得られた不溶性アゾ顔料は、その使用時において優れた分散性、透明性、鮮明性、着色力および光沢を示す。
【発明を実施するための最良の形態】
【００１９】
次に好ましい実施の形態を挙げて本発明をさらに詳細に説明する。
［第一の実施形態］
第一の実施形態の不溶性アゾ顔料の製造方法について図１を参照しながら説明する。
ジアゾ液（Ｉ）を第１の貯槽（２）から送液ポンプ（ｄ）により第１の流路（ａ）を通じて供給して、エジェクター（１）のノズルから所望の流量で噴出させると同時に、下漬液（II）が第２の貯槽（３）から第２の流路（ｂ）を通じて第１の流量制御手段（ｅ）により所望の流量で上記エジェクター（１）に吸引される。エジェクター（１）は温度制御手段（ｇ）によって所望の温度に制御され、エジェクター（１）内で両液は混合され、乱流条件の下でジアゾ成分と下漬成分とのカップリング反応が行われる。得られた不溶性アゾ顔料懸濁液は、エジェクター（１）から第３の流路（ａ’）を通じて加熱装置を有していてもよい処理槽（５）に供給されて不溶性アゾ顔料が製造される。収容された懸濁液を必要に応じて前記処理槽（５）において所望の温度で加熱処理してもよい。
図２には、エジェクター（１）に注入される溶液が、前記ジアゾ液（Ｉ）と下漬液（II）に加えて、第３の貯槽（４）から第５の流路（ｃ）を通じて第２の流量制御手段（ｆ）により所望の流量で吸引される緩衝液（III）を使用する方法であり、その他は図１に示す方法と同様にして不溶性アゾ顔料が製造される。
【００２０】
次に第一の実施形態の不溶性アゾ顔料の製造方法について具体的に説明する。
第一の実施形態において、エジェクターのノズルから噴出される溶液（以後「第一流体」と略記する）がジアゾ液（Ｉ）である場合、エジェクターに吸引される溶液（以後「第二流体」と略記する）は下漬液（II）であり、第一流体が下漬液（II）である場合は、第二流体はジアゾ液（Ｉ）である。また、第一流体が緩衝液(III）である場合は、第二流体はジアゾ液（Ｉ）であり、エジェクターに吸引されるもう１つの溶液（以後「第三流体」と略記する）は下漬液（II）である。ここで、第二流体と第三流体は入れ替わってもよい。緩衝液（III）の供給にエジェクターを使用しない場合は、緩衝液（III）は処理槽に予め仕込んでおいてもよい。または緩衝液（III）をジアゾ液（Ｉ）または下漬液（II）に添加してもよい。
【００２１】
第一の実施形態における第一流体、第二流体および第三流体の温度は５０℃以下、好ましくは３０℃以下であり得、かつ不溶性アゾ顔料を生成するエジェクター内の混合液の温度は５０℃以下、好ましくは３０℃以下であり得る。これらの温度が５０℃を超えると、ジアゾ成分が分解し、その分解物が顔料の色相や鮮明性などに悪影響を及ぼすことがあるので一般的に好ましくない。前記温度を保持するために、第一の実施形態の製造装置は、エジェクターに温度を制御するための温度制御手段を備えることが好ましい。
【００２２】
第一の実施形態においてエジェクターから排出された不溶性アゾ顔料を含む懸濁液は、処理槽にて加熱処理することが好ましい。不溶性アゾ顔料懸濁液の加熱処理温度は５０℃以上であり、好ましくは７０℃以上で加熱処理することで、顔料粒子径がより均一で分散性に優れた顔料となる。加熱処理温度が５０℃未満では顔料の粒子径が成長せず、用途によっては好ましくない場合がある。
【００２３】
第一の実施形態の不溶性アゾ顔料の製造方法において、第一流体を、第二流体或いは第三流体を十分に吸引できる程度の減圧を生じる流量で供給するのが好ましい。第一流体の好ましい流量はエジェクターのサイズ（寸法）、送液ポンプの能力および流路の径によって決まるので特定はできないが、一般的には作業性などを考慮し、１リットル／ｍｉｎ．以上、好ましくは５リットル／ｍｉｎ．以上である。１リットル／ｍｉｎ．未満では作業効率も悪く、十分な減圧度を与えないので好ましくない。第二流体の吸引流量、または第二流体および第三流体の合計吸引流量は、第一流体の流量の３分の１以下（容量基準）である。３分の１を超えると、吸引室の総液量が多くなり、エジェクター内において効果的な乱流が得られず、ジアゾ成分と下漬成分との反応が効率良く行われないので好ましくない。
【００２４】
第一の実施形態および以降の第二〜第四の実施形態で使用するエジェクターは、第一流体をノズルから吸引室に噴出させ、次いでディフューザーに流入させることにより、吸引室が低圧となり第二流体或いは第三流体が吸引されて第一流体と混合昇圧させて排出する装置である。第一の実施形態における吸引室には吸い込み口が一つ以上あり、二つ以上の流体は吸引室およびディフューザー内で乱流状態での混合を可能にすると同時にカップリング反応を短時間で効率的に行うことを可能にする。このようにエジェクター内で流体同士を瞬時に混合反応できるため、カップリング反応時間が大きく短縮される。この結果、反応温度、反応物質濃度およびｐＨの変動が防止され、顔料粒子に悪影響を与える要因を削除することができる。
【００２５】
［第二の実施形態］
第二の実施形態の不溶性アゾ顔料の製造方法について図３を参照しながら説明する。
ジアゾ液（Ｉ）を第１の貯槽（２）から送液ポンプ（ｄ）により第１の流路（ａ）に供給してエジェクター（１）のノズルから所望の流量で噴出させると同時に、下漬液（II）が第２の貯槽（３）から第２の流路（ｂ）を通じて第１の流量制御手段（ｅ）により所望の流量で上記エジェクター（１）に吸引される。エジェクター（１）は温度制御手段（ｇ）によって所望の温度に制御され、エジェクター（１）内で両溶液は混合され、乱流条件の下、カップリング反応が行われる。得られた不溶性アゾ顔料懸濁液を第４の流路（ａ''）を通じて第１の貯槽（２）に循環し、ジアゾ液と不溶性アゾ顔料懸濁液との混合液（やはり（Ｉ）で示す）が第１の貯槽（２）から送液ポンプ（ｄ）により再度第１の流路（ａ）を通じて供給され、エジェクター（１）のノズルから噴出されるようにし、カップリング反応が終了するまでこの循環を続ける。循環と同時に第２の流路（ｂ）から下漬液（II）は吸引され続け、反応が終了した時には第２の貯槽（３）の下漬液（II）はなくなっている。
【００２６】
反応終了後に得られた不溶性アゾ顔料懸濁液は、エジェクター（１）から第３の流路（ａ’）を通じて加熱処理槽（５）に供給され、所望の温度で加熱処理されて不溶性アゾ顔料が製造される。上記製造方法においては反応が始まるまでは上記ジアゾ液のみが、反応が始まってからはジアゾ液と反応後の上記不溶性アゾ顔料懸濁液の混合液が流路（ａ）を流れることとなる。図４はエジェクターに注入される溶液が三つあるが、上記図３に示す製造方法に類似の製造方法により不溶性アゾ顔料が製造される。
【００２７】
次に第二の実施形態の不溶性アゾ顔料の連続製造方法について具体的に説明する。
第二の実施形態において、不溶性アゾ顔料懸濁液と混合される溶液（以後、第一流体と略記する）がジアゾ液（Ｉ）の場合、エジェクターに吸引される溶液（以後、第二流体と略記する）は下漬液（II）であり、第一流体が下漬液（II）の場合、第二流体はジアゾ液（Ｉ）である。また、第一流体が緩衝液（III）の場合、第二流体はジアゾ液（Ｉ）で、エジェクターに吸引されるもう一つの溶液（以後、第三流体と略記する）は下漬液（II）である。ここで、第二流体と第三流体は入れ替わってもよい。
【００２８】
緩衝液の供給にエジェクターを使用しない場合、緩衝液を加熱処理槽に予め仕込んでおいてもよい。または緩衝液の成分、すなわち、緩衝成分をジアゾ液（Ｉ）または下漬液（II）に添加してもよい。第一流体と第二流体或いは第一流体、第二流体と第三流体とがエジェクター内で反応して不溶性アゾ顔料を生成し、不溶性アゾ顔料懸濁液となるが、この懸濁液を第一流体と混合した溶液を、カップリング反応が終了するまで循環させることで不溶性アゾ顔料を製造することができる。
【００２９】
第二の実施形態の第一流体および不溶性アゾ顔料懸濁液の混合液と第二流体の温度、または、第一流体および不溶性アゾ顔料懸濁液の混合液、第二流体と第三流体の温度は５０℃以下、好ましくは３０℃以下であり、かつ不溶性アゾ顔料を製造するエジェクター内の混合液の温度は５０℃以下、好ましくは３０℃以下である。これらの温度が５０℃を超えると、ジアゾ成分が分解し、その分解物が顔料の色相、鮮明性などに悪影響を及ぼすので好ましくない。前記温度を保持するために、第二の実施形態の製造装置は、エジェクターに温度を制御するための温度制御手段を備えることが好ましい。
【００３０】
第二の実施形態において反応終了後に、不溶性アゾ顔料懸濁液はエジェクターから排出され、加熱処理槽に収容される。その後、加熱処理槽にて加熱処理されることが好ましい。不溶性アゾ顔料懸濁液の加熱処理温度は５０℃以上であり、好ましくは７０℃以上で加熱処理することで、顔料粒子径がより均一で分散性に優れた顔料となる。加熱処理温度が５０℃未満では顔料の粒子径が成長せず、用途によっては好ましくない場合がある。
【００３１】
第二の実施形態の不溶性アゾ顔料の製造方法において、第一流体および不溶性アゾ顔料懸濁液の合計流量は、第二流体或いは第三流体を十分に吸引できる程度の減圧を生じる合計流量が好ましい。第一流体および不溶性アゾ顔料懸濁液の好ましい合計流量はエジェクターのサイズ（寸法）、送液ポンプの能力および流路の径によって決まるので特定はできないが、一般的には作業性などを考慮し、１リットル／ｍｉｎ．以上、好ましくは５リットル／ｍｉｎ．以上である。１リットル／ｍｉｎ．未満では作業効率も悪く、十分な減圧度を与えないので好ましくない。第二流体の吸引流量、または第二流体および第三流体の合計吸引流量は、第一流体および不溶性アゾ顔料懸濁液の合計流量の３分の１以下（容量基準）である。３分の１を超えると、吸引室での総液量が多くなり効果的な乱流が得られず反応が効率良く行われないので好ましくない。
【００３２】
また、第一流体と不溶性アゾ顔料懸濁液の混合液は循環を繰り返すたびに新たな顔料を生成することとなり、上記第一流体と不溶性アゾ顔料懸濁液の混合液中の不溶性アゾ顔料の濃度が高くなり、第一流体の濃度が低くなる。そのため、エジェクター内で反応物質の濃度が変化することになるので第二流体および第三流体の吸引流量を流量制御手段により調整してエジェクターにおける反応物質の濃度を一定に保つことが好ましい。
【００３３】
［第三の実施形態］
第三の実施形態は、前記第一の実施形態において、ジアゾ液として、第１のジアゾ成分と第１のジアゾ成分の０．１〜５０モル％の量で第２のジアゾ成分を含むジアゾ液を使用するか、および／または下漬液として、第１の下漬成分と第１の下漬成分の０．１〜５０モル％の量で第２の下漬成分を含む下漬液を使用する点が特徴であり、その他の全ての製造条件などは前記第一の実施形態と同一である。
【００３４】
［第四の実施形態］
第四の実施形態は、前記第二の実施形態において、ジアゾ液として、第１のジアゾ成分と第１のジアゾ成分の０．１〜５０モル％の量で第２のジアゾ成分を含むジアゾ液を使用するか、および／または下漬液として、第１の下漬成分と第１の下漬成分の０．１〜５０モル％の量で第２の下漬成分を含む下漬液を使用する点が特徴であり、その他の製造条件などは前記第二の実施形態と同一である。
【００３５】
第三および第四の実施形態で使用する第２のジアゾ成分としては、第１のジアゾ成分の誘導体を使用し得る。第１のジアゾ成分の誘導体としては、例えば、炭素数１〜４の低級アルキル基、アルコキシ基、ハロゲン原子、カルボン酸基、スルホン酸基、水酸基、カルボン酸アミド基類、スルホン酸アミド基類、アセチルアミノ基類などで置換された上記第１のジアゾ成分の誘導体が挙げられ、これらは単独でも使用できるし、または２種類以上の第２のジアゾ成分を組み合わせても使用できる。第２のジアゾ成分の含有比率は、第１のジアゾ成分１００モル％に対して０．１〜５０モル％、さらに好ましくは０．１〜２０モル％である。５０モル％を超えると得られる不溶性アゾ顔料の鮮明性が低下するので好ましくない。
【００３６】
第三および第四の実施形態で使用する第２の下漬成分としては、第１の下漬成分の誘導体を使用し得る。第１の下漬成分の誘導体としては、例えば、炭素数１〜４の低級アルキル基、アルコキシ基、ハロゲン原子、カルボン酸基、スルホン酸基、水酸基、カルボン酸アミド基類、スルホン酸アミド基類、アセチルアミノ基類などで置換された上記第１の下漬成分の誘導体が挙げられ、これらは単独でも使用できるし、または２種類以上の第２の下漬成分を組み合わせても使用できる。第２の下漬成分の含有比率は、第１の下漬成分１００モル％に対して０．１〜５０モル％、さらに好ましくは０．１〜２０モル％である。５０モル％を超えると得られる不溶性アゾ顔料の鮮明性が低下するので好ましくない。
【００３７】
本発明により製造し得る不溶性アゾ顔料とは、モノアゾ顔料、ジスアゾ顔料、β−ナフトール顔料、ナフトールＡＳ顔料、およびベンツイミダゾロン顔料などが挙げられ、アニリン類またはベンジジン類のジアゾ成分とアセトアセトアニリド類、ピラゾロン誘導体、β−ナフトール類、ナフトールＡＳ類などを含む下漬成分とをカップリングさせることで得られる。本発明で使用するジアゾ成分および下漬成分は、上記の如き従来公知の不溶性アゾ顔料の製造に使用されているものであり、特に限定されるものではない。
【００３８】
本発明の緩衝液（III）に使用する緩衝剤としては、酢酸／酢酸ナトリウム、ギ酸／ギ酸ナトリウム、炭酸／炭酸ナトリウム或いは炭酸水素ナトリウムなどが挙げられる。緩衝液のｐＨは３．０〜６．５、好ましくは３．５〜５．５である。ｐＨが３．０未満ではカップリング反応が遅くなるので好ましくなく、ｐＨが６．５を超えるとカップリング反応は速いが、ジアゾ成分が分解し易く生成する顔料中の不純物が多くなるので好ましくない。
【００３９】
本発明の不溶性アゾ顔料の製造方法では、ジアゾ成分に対して下漬成分を過剰に使用することが好ましい。ジアゾ成分に対する下漬成分の過剰分は、０．５〜５モル％、好ましくは０．５〜３モル％でよい。不溶性アゾ顔料がモノアゾ顔料の場合のジアゾ成分と下漬成分の反応比率に関して、ジアゾ成分と下漬成分のモル比が１：１．００５〜１：１．０５、好ましくは１：１．００５〜１：１．０３となるように、ジアゾ液および下漬液を連続して送液および吸引してカップリング反応を行うことができる。不溶性アゾ顔料がジスアゾ顔料の場合、カップリング反応はジアゾ成分１モルに対して下漬成分２モルが反応するため、その反応比率に関してジアゾ成分と下漬成分のモル比が１：２．０１〜１：２．１０、好ましくは１：２．０１〜１：２．０６となるように、ジアゾ液と下漬液とを連続して送液および吸引してカップリング反応を行うことができる。下漬成分の過剰分を少量とし、かつエジェクター内で効率的に反応させることにより、未反応のジアゾ成分が残らず、ジアゾ成分の分解やジアゾ成分の分子間縮合による副反応を防止できる。このように本発明の製造方法では通常のバッチ式単一反応槽の反応に比べて下漬成分の過剰分を削減することができるので、未反応の下漬成分量の減少に繋がり、顔料の鮮明性や着色力を向上させる。
【００４０】
本発明においては、必要に応じて、顔料の分散性に関する助剤として、界面活性剤またはロジン類または溶剤などをジアゾ液、下漬液または緩衝液に添加してもよく、また、加熱処理槽にて加熱処理する前、中、後のいずれかの顔料の懸濁液に添加してもよい。或いはエジェクターにさらに別の吸込口をつくり、上記助剤を溶解した溶液または溶剤を吸引させてカップリング反応を行ってもよい。
【実施例】
【００４１】
次に実施例および比較例を挙げて本発明を具体的に説明するが、これに限定されるものではない。なお、文中、「部」または「％」とあるのは特に断りのない限り質量基準である。以下の文中では、図１〜図４の工程図および工程図中の各装置の符号を用いて説明した。
【００４２】
〔第一実施形態〕
［実施例１］
３，３’−ジクロロベンジジン塩酸塩をその３倍モルの塩酸と２倍モルの亜硝酸ナトリウムを使用して、常法によりジアゾ化し、０．１２５モル／リットルのジアゾ液８リットル（液温５℃）を調製した。一方、アセトアセトアニリド３５８部を水酸化ナトリウム１２０部を含む水溶液に溶解し、０．２５３モル／リットルの下漬液８リットル（液温２０℃）を調製した。また、８０％酢酸水溶液３００部と水酸化ナトリウム８０部と水からなるｐＨ４．７の緩衝液８０リットル（液温２０℃）を調製した。
【００４３】
次に図２に示すように、上記緩衝液（第一流体（Ｉ）として）を第１の貯槽（２）から送液ポンプ（ｄ）により、第１の流路（ａ）を通じてエジェクター（１）に流速６リットル／ｍｉｎ．で流し込んだ。エジェクター（１）内で生じた減圧によりジアゾ液（第二流体（II）として）が第２の貯槽（３）から第２の流路（ｂ）を通じて流速０．６リットル／ｍｉｎ（第１の流量制御手段（ｅ）で調整）で、下漬液（第三流体（III）として）が第３の貯槽（４）から第５の流路（ｃ）を通じて流速０．６リットル／ｍｉｎ．（第２の流量制御手段（ｆ）で調整）で、温度制御手段（ｇ）によって２０℃に保持されたエジェクター（１）に吸引され、カップリング反応によりジスアゾ顔料Ｃ．Ｉ．ピグメントイエロー１２（ＰＹ１２）を生成した。
【００４４】
得られたジスアゾ顔料の生成率は、カップリング反応と同時にエジェクター内で生じた強烈な乱流の影響により非常に良好であった。ジアゾ成分に対する下漬成分の過剰分が約１モル％であったにもかかわらずカップリング反応は順調で、カップリング反応時間は約１４分であった。生成した顔料の水性懸濁液はエジェクター（１）から第３の流路（ａ'）を通じて排出され、加熱処理槽（５）に収容した。収容した顔料の水性懸濁液を９０℃まで加熱した後、顔料を濾過により集めてから水洗して顔料分２４．５％のジスアゾ顔料（ＰＹ１２）のウェットケーキを得た。
【００４５】
［比較例１］
ジアゾ液は実施例１と同様に調製した。一方、アセトアセトアニリド３７６部を水酸化ナトリウム１２０部を含む水溶液に溶解し、０．２６５モル／リットルの下漬液８リットル（液温２０℃）を調製した。また、８０％酢酸水溶液３００部と水酸化ナトリウム８０部と水からなるｐＨ４．７の緩衝液２０リットル（液温２０℃）を調製した。この緩衝液を撹拌装置を備えたバッチ式単一反応槽に仕込み、撹拌しながらジアゾ液と下漬液を別々の注入管を通して１．５時間かけて同時に注入し、ジスアゾ顔料（ＰＹ１２）を生成した。ジアゾ成分に対する下漬成分の過剰分は６モル％であった。この顔料の水性懸濁液を９０℃まで加熱した後、顔料を濾過により集めてから水洗して顔料分２５．８％のジスアゾ顔料（ＰＹ１２）のウェットケーキを得た。
【００４６】
［試験例１］
以下の方法によって、実施例１および比較例１により得られたＰＹ１２のウェットケーキのオフセットインキ適性試験を次のようにして実施した。１リットルフラッシャーに７０℃に加熱したオフセットインキ用ワニス２３０部を添加した後、顔料固形分換算で９０部に相当する上記ウェットケーキを添加し、２０分混練しながらフラッシングを行った。分離した水を除去した後、真空脱水しながらフラッシャー温度を９０℃に昇温して水分を完全に除去した。その後、オフセットインキ用ワニス３５０部およびオフセットインキ用溶剤３０部を徐々に加え、ベースインキ７００部を作製した。このベースインキ７０部にオフセットインキ用ワニス１５部、溶剤１０部および助剤５部を加えてタック６．３〜６．５に調整して試験用オフセットインキを得た。
【００４７】
上記のようにして得た試験用インキの評価は以下のように行なった。
［透明性］
黒帯展色紙に試験用インキを展色して黒帯上の展色状態について目視により判定した。比較例１で得たウェットケーキを使用した試験用インキの透明性を標準値５として透明性を１０段階で評価した。数字が大きいほど透明であることを示す。
［着色力］
アート紙に試験用インキをＲＩテスターで展色してグレタグ濃度計（反射濃度計）で濃度を測定して着色力を評価した。値が高いほど高着色力であることを示す。
［光沢］
アート紙に試験用インキをＲＩテスターで展色してグロスメーターで反射光を測定して光沢を評価した。値が高いほど高光沢であることを示す。以上の評価の結果を表１に示す。実施例１の顔料は、比較例１の顔料と比較して優れた透明性、着色力および光沢を示した。
以上より実施例１の製造方法の方が、比較例１の製造方法よりも、粒子が細かく均一で分散性が良好な顔料が得られることが明らかである。
【００４８】
2006161025.tif 000002
【００４９】
［実施例２］
アセトアセトアニリド３５８部を使用する代わりに、アセトアセト−ｏ−トルイジド３８７部を使用した以外は、実施例１と同様にジスアゾ顔料（ＰＹ１４）を製造した。得られたウェットケーキ顔料を乾燥して乾燥状態のジスアゾ顔料（ＰＹ１４）を得た。
【００５０】
［比較例２］
アセトアセトアニリド３７６部を使用する代わりに、アセトアセト−ｏ−トルイジド４０５部を使用した以外は、比較例１と同様にジスアゾ顔料（ＰＹ１４）を製造した。得られたウェットケーキ顔料を乾燥して乾燥状態のジスアゾ顔料（ＰＹ１４）を得た。
【００５１】
［試験例２］
以下の方法によって、実施例２および比較例２により得られたＰＹ１４の乾燥顔料のグラビアインキを調製し、グラビアインキ適性試験を実施した。試験用グラビアインキは、ニトロセルロースグラビアインキ用ワニス９０部および６０メッシュ金網を通して粉砕した顔料１０部を２００容量部のガラス瓶に入れ、３ｍｍφのガラスビーズ１００部を加えてレッドデビル分散機で１時間分散して調製した。
【００５２】
［透明性］
得られた試験用インキをトリアセテートフィルムに展色し、展色したフィルムを黒色の紙上に置いてその透明性について目視により判定した。比較例２で得た顔料を使用した試験用インキの透明性を標準値５として１０段階で評価した。数字が大きいほど透明であることを示す。
［着色力］
透明性における評価と同様に展色したフィルムを用いて着色力を目視により判定した。比較例２で得た顔料を使用した試験用インキの着色力を標準値５として１０段階で評価した。数字が大きいほど高着色力であることを示す。
［光沢］
各展色したフィルムからの反射光をグロスメーターで測定してその光沢を評価した。値が高いほど高光沢であることを示す。
以上の評価の結果を表２に示す。実施例２の顔料は、比較例２の顔料と比較して優れた透明性、着色力および光沢を示した。以上より実施例２の製造方法の方が、比較例２の製造方法よりも、粒子が細かく均一で分散性が良好な顔料が得られることが明らかである。
【００５３】
2006161025.tif 000003
【００５４】
［実施例３］
３−アミノ−４−メトキシベンズアニリドをその３．５倍モルの塩酸と等モルの亜硝酸ナトリウムを使用して常法によりジアゾ化し、次いで酢酸ナトリウムを添加してｐＨ４．０、０．０２５モル／リットルのジアゾ液４０リットル（液温５℃）を調製した。一方、Ｎ−（４−クロロ−２，５−ジメトキシフェニル）−３−ヒドロキシ−２−ナフタレンカルボキシアミド（ナフトールＡＳ−ＬＣ）３６２部を水酸化ナトリウム１００部を含む水溶液に溶解し、０．１２６モル／リットルの下漬液８リットル（液温２０℃）を調製した。
【００５５】
次に図１に示すようにジアゾ液（第一流体（Ｉ）として）を第１の貯槽（２）から送液ポンプ（ｄ）により第１の流路（ａ）を通じてエジェクター（１）に流速６リットル／ｍｉｎ．で流し込んだ。エジェクター（１）内で生じた減圧により下漬液（第二流体（II）として）が第２の貯槽（３）から第２の流路（ｂ）を通じて流速１．２リットル／ｍｉｎ．（第１の流量制御手段（ｅ）で調整）で、温度制御手段（ｇ）によって２０℃に保持されたエジェクター（１）に吸引され、カップリング反応してナフトールＡＳ顔料（Ｃ．Ｉ．ピグメントレッド１４６（ＰＲ１４６））を生成した。
【００５６】
得られたナフトールＡＳ顔料の生成率は、カップリング反応と同時にエジェクター内で生じた強烈な乱流の影響により非常に良好であった。ジアゾ成分に対する下漬成分の過剰分が約１モル％であったにもかかわらず、カップリング反応は順調に進み、カップリング反応時間は約７分であった。得られた顔料の水性懸濁液はエジェクター（１）から第３の流路（ａ'）を通じて排出され加熱処理槽（５）に収容した。収容した顔料の水性懸濁液を９０℃まで加熱した後、顔料を濾過により集めてから、水洗および乾燥してナフトールＡＳ顔料（ＰＲ１４６）の乾燥顔料を得た。
【００５７】
［比較例３］
ジアゾ液は実施例３と同様に調製した。一方、Ｎ−（４−クロロ−２，５−ジメトキシフェニル）−３−ヒドロキシ−２−ナフタレンカルボキシアミド（ナフトールＡＳ−ＬＣ）３７６部を水酸化ナトリウム１００部を含む水溶液に溶解し、０．１３１モル／リットルの下漬液８リットル（液温２０℃）を調製した。ジアゾ液を撹拌装置を備えたバッチ式単一反応槽に仕込み、撹拌しながら下漬液を１時間かけて注入し、ナフトールＡＳ顔料（ＰＲ１４６）を生成した。ジアゾ成分に対する下漬成分の過剰分は５モル％であった。この生成した顔料の水性懸濁液を９０℃まで加熱した後、顔料を濾過により集めてから、水洗および乾燥してナフトールＡＳ顔料（ＰＲ１４６）を乾燥状態で得た。
【００５８】
［試験例３］
実施例３および比較例３により得られたＰＲ１４６の乾燥顔料のグラビアインキ適性試験を試験例２と同様にして行った。その評価の結果を表３に示した。実施例３の顔料は、比較例３の顔料と比較して優れた透明性、着色力および光沢を示した。以上より実施例３の製造方法の方が、比較例３の製造方法よりも、粒子が細かく均一で分散性が良好な顔料が得られることが明らかである。
【００５９】
2006161025.tif 000004
【００６０】
［実施例４］
２−メトキシ−４−ニトロアニリンを、その２．５倍モルの塩酸と等モルの亜硝酸ナトリウムを使用して常法によりジアゾ化し、０．１２５モル／リットルのジアゾ液８リットル（液温１０℃）を調製した。一方、アセトアセト−ｏ−アニシジド２０９．３部を水酸化ナトリウム５０部を含む水溶液に溶解し、次いで酢酸水溶液を添加して下漬成分を析出させ、ｐＨ４．２、０．０２５３モル／リットルの下漬液４０リットル（液温２０℃）を調製した。
【００６１】
次に図１に示すように、下漬液（第一流体（Ｉ）として）を第１の貯槽（２）から送液ポンプ（ｄ）により第１の流路（ａ）を通じてエジェクター（１）に流速５リットル／ｍｉｎ．で流し込んだ。エジェクター（１）内で生じた減圧によりジアゾ液（第二流体（II）として）が第２の貯槽（３）から第２の流路（ｂ）を通じて流速１リットル／ｍｉｎ．（第１の流量制御手段（ｅ）で調整）で、温度制御手段（ｇ）によって２０℃に保持されたエジェクター（１）に吸引され、カップリング反応によりモノアゾ顔料（Ｃ．Ｉ．ピグメントイエロー７４（ＰＹ７４））を生成した。
【００６２】
生成したモノアゾ顔料の生成率は、カップリング反応と同時にエジェクター内で生じた強烈な乱流の影響により非常に良好であった。ジアゾ成分に対する下漬成分の過剰分が約１モル％にもかかわらず、カップリング反応は順調に進み、カップリング反応時間は約８分であった。生成した顔料の水性懸濁液はエジェクター（１）から第３の流路（ａ'）を通じて排出され加熱処理槽（５）に収容した。収容した顔料の水性懸濁液を９０℃まで加熱した後、顔料を濾過により集めてから、水洗および乾燥してモノアゾ顔料（ＰＹ７４）を乾燥状態で得た。
【００６３】
［比較例４］
ジアゾ液は実施例４と同様に調製した。一方、アセトアセト−ｏ−アニシジド２１８部を水酸化ナトリウム５０部を含む水溶液に溶解し、次いで酢酸水溶液を添加して下漬成分を析出させ、ｐＨ４．２、０．０５２５モル／リットルの下漬液２０リットル（液温２０℃）を調製した。この下漬液を撹拌装置を備えたバッチ式単一反応槽に仕込み、撹拌しながらジアゾ液を２時間かけて注入し、モノアゾ顔料（ＰＹ７４）を生成した。ジアゾ成分に対する下漬成分の過剰分は５モル％であった。この生成した顔料の水性懸濁液を９０℃まで加熱した後、顔料を濾過により集めてから、水洗および乾燥してモノアゾ顔料（ＰＹ７４）を乾燥状態で得た。
【００６４】
［試験例４］
以下の方法によって、実施例４および比較例４により得られたＰＹ７４の乾燥顔料のカラートナー適性試験を実施した。試験試料としては、ポリエステル樹脂１００部および顔料５部をボールミルにて撹拌混合後、溶融混練および冷却し、粉砕分級してカラートナーを得た。
【００６５】
得られたトナー５０部に疎水性シリカ０．３部を外添し、電子写真プリンターを用いて以下の方法により評価を行った。
［透明性］
上記で得られたトナーを用いて、ベタ画像をＯＨＰシート上にそれぞれプリントし、画像の透明性について目視により判定した。比較例４で得られた顔料を使用したトナーの透明性を標準値５として１０段階で評価した。数字が大きいほど透明であることを示す。
［着色力］
透明性の評価と同様にプリントした画像について着色力を目視により判定した。比較例４で得られた顔料を使用したトナーの着色力を標準値５として１０段階で評価した。数字が大きいほど高着色力であることを示す。
［分散性］
分散媒への顔料の分散状態を目視により判定した。比較例４で得られた顔料を使用したトナーの分散性を標準値５として１０段階で評価した。数字が大きいほど分散性が良好であることを示す。
以上の評価の結果を表４に示した。実施例４の顔料は、比較例４の顔料と比較して優れた透明性、着色力および分散性を示した。以上より実施例４の製造方法の方が、比較例４の製造方法よりも、粒子が細かく均一で分散性が良好な顔料が得られることが明らかである。
【００６６】
2006161025.tif 000005
【００６７】
［第二実施形態］
［実施例５］
実施例１で製造したジアゾ液８リットル（液温５℃）と、実施例１で製造した下漬液８リットル（液温２０℃）を使用した。また、８０％酢酸水溶液３００部と水酸化ナトリウム８０部と水とからなるｐＨ４．７の緩衝液２０リットル（液温２０℃）を調製した。
次に図４に示すように、この緩衝液（第一流体（Ｉ）として）を第１の貯槽（２）から送液ポンプ（ｄ）により、第１の流路（ａ）を通じてエジェクター（１）に流速５リットル／ｍｉｎ．で流し込んだ。エジェクター（１）内で生じた減圧によりジアゾ液（第二流体（II）として）が第２の貯槽（３）から第２の流路（ｂ）を通じて流速０．５リットル／ｍｉｎ（第１の流量制御手段（ｅ）で調整）で、下漬液（第三流体（III）として）が第３の貯槽（４）から第５の流路（ｃ）を通じて流速０．５リットル／ｍｉｎ．（第２の流量制御手段（ｆ）で調整）で、温度制御手段（ｇ）によって２０℃に保持されたエジェクター（１）に吸引され、カップリング反応によりジスアゾ顔料（ＰＹ１２）を生成した。
【００６８】
得られたジスアゾ顔料（ＰＹ１２）の懸濁液と緩衝液との混合液を第４の流路（ａ''）を通じて第１の貯槽（２）に循環し、送液ポンプ（ｄ）により再度第１の流路（ａ）を通じてエジェクター（１）に送液し、第２の流路（ｂ）および第５の流路（ｃ）から吸引されるジアゾ液および下漬液がなくなるまで循環を続けた。ジアゾ液および下漬液の吸引量は第１および第２の流量制御手段（（ｅ）および（ｆ））により徐々に減らしていった。
【００６９】
得られた顔料の生成率は、カップリング反応と同時にエジェクター内で生じた強烈な乱流の影響により非常に良好であった。ジアゾ成分に対する下漬成分の過剰分が約１モル％であったが、カップリング反応は順調で、カップリング反応時間は約３０分であった。生成した顔料の水性懸濁液はエジェクター（１）から第３の流路（ａ’）を通じて排出され、加熱処理槽（５）に収容した。収容した顔料の水性懸濁液を９０℃まで加熱した後、顔料を濾過により集めてから水洗して顔料分２４．３％のジスアゾ顔料（ＰＹ１２）のウェットケーキを得た。
【００７０】
［試験例５］
実施例５および前記比較例１で得られたＰＹ１２のウェットケーキを用いて前記試験例１と同様にしてオフセットインキ適性試験を行なって下記表５の結果を得た。評価方法は前記試験例１と同じである。実施例５の顔料は、比較例１の顔料と比較して優れた透明性、着色力および光沢を示した。以上より実施例５の製造方法の方が、比較例１の製造方法よりも、粒子が細かく均一で分散性が良好な顔料が得られることが明らかである。
【００７１】
2006161025.tif 000006
【００７２】
［実施例６］
アセトアセトアニリド３５８部を使用する代わりに、アセトアセト−ｏ−トルイジド３８７部を使用した以外は、実施例５と同様にジスアゾ顔料（ＰＹ１４）を製造した。得られたウェットケーキ顔料を乾燥してジスアゾ顔料（ＰＹ１４）を乾燥状態で得た。
【００７３】
［試験例６］
実施例６および前記比較例２で得られたＰＹ１４の乾燥顔料を用いて前記試験例２と同様にしてグラビアインキ適性試験を行なって下記表６の結果を得た。評価方法は前記試験例２と同じである。実施例６の顔料は、比較例２の顔料と比較して優れた透明性、着色力および光沢を示した。以上より実施例６の製造方法の方が、比較例２の製造方法よりも、粒子が細かく均一で分散性が良好な顔料が得られることが明らかである。
【００７４】
2006161025.tif 000007
【００７５】
［実施例７］
３−アミノ−４−メトキシベンズアニリドをその３．５倍モルの塩酸と等モルの亜硝酸ナトリウムを使用して常法によりジアゾ化し、次いで酢酸ナトリウムを添加してｐＨ４．０、０．０５モル／リットルのジアゾ液２０リットル（液温５℃）を調製した。一方、下漬液は実施例３で製造した下漬液８リットル（液温２０℃）を使用した。次に図３に示すようにジアゾ液（第一流体（Ｉ）として）を第１の貯槽（２）から送液ポンプ（ｄ）により第１の流路（ａ）を通じてエジェクター（１）に流速５リットル／ｍｉｎ．で流し込んだ。エジェクター（１）内で生じた減圧により下漬液（第二流体（II）として）が第２の貯槽（３）から第２の流路（ｂ）を通じて流速１リットル／ｍｉｎ．（第１の流量制御手段（ｅ）で調整）で、温度制御手段（ｇ）によって２０℃に保持されたエジェクター（１）に吸引され、カップリング反応してナフトールＡＳ顔料（ＰＲ１４６）を生成した。
【００７６】
得られたナフトールＡＳ顔料（ＰＲ１４６）の懸濁液とジアゾ液との混合液を第４の流路（ａ''）を通じて第１の貯槽（２）に循環し、送液ポンプ（ｄ）により再度第１の流路（ａ）を通じてエジェクター（１）に送液し、第２の流路（ｂ）から吸引される下漬液がなくなるまで循環を続けた。下漬液の吸引量は第１の流量制御手段（ｅ）により徐々に減らしていった。得られたナフトールＡＳ顔料の生成率はカップリング反応と同時にエジェクター内で生じた強烈な乱流の影響により非常に良好であった。ジアゾ成分に対する下漬成分の過剰分が約１モル％であったが、カップリング反応は順調に進み、カップリング反応時間は約３０分であった。得られた顔料の水性懸濁液はエジェクター（１）から第３の流路（ａ’）を通じて排出され、加熱処理槽（５）に収容した。収容した顔料の水性懸濁液を９０℃まで加熱した後、顔料を濾過により集めてから、水洗および乾燥してナフトールＡＳ顔料（ＰＲ１４６）を乾燥状態で得た。
【００７７】
［試験例７］
実施例７および前記比較例３で得られたＰＲ１４６の乾燥顔料を用いて前記試験例３と同様にしてグラビアインキ適性試験を行なって下記表７の評価結果を得た。評価方法は前記試験例３と同じである。実施例７の顔料は、比較例３の顔料と比較して優れた透明性、着色力および光沢を示した。以上より実施例７の製造方法の方が、比較例３の製造方法よりも、粒子が細かく均一で分散性が良好な顔料が得られることが明らかである。
【００７８】
2006161025.tif 000008
【００７９】
［実施例８］
実施例４で製造したジアゾ液８リットル（液温１０℃）を使用した。一方、アセトアセト−ｏ−アニシジド２０９．３部を水酸化ナトリウム５０部を含む水溶液に溶解し、次いで酢酸水溶液を添加して下漬成分を析出させ、ｐＨ４．２、０．０５０５モル／リットルの下漬液４０リットル（液温２０℃）を調製した。
次に図３に示すように、下漬液（第一流体（Ｉ）として）を第１の貯槽（２）から送液ポンプ（ｄ）により第１の流路（ａ）を通じてエジェクター（１）に流速５リットル／ｍｉｎ．で流し込んだ。エジェクター（１）内で生じた減圧によりジアゾ液（第二流体（II）として）が第２の貯槽（３）から第２の流路（ｂ）を通じて流速１リットル／ｍｉｎ．（第１の流量制御手段（ｅ）で調整）で、温度制御手段（ｇ）によって２０℃に保持されたエジェクター（１）に吸引され、カップリング反応によりモノアゾ顔料（ＰＹ７４）を生成した。
【００８０】
得られたモノアゾ顔料（ＰＹ７４）の懸濁液と下漬液との混合液を第４の流路（ａ''）を通じて第１の貯槽（２）に循環し、送液ポンプ（ｄ）により再度第１の流路（ａ）を通じてエジェクター（１）に送液し、第２の流路（ｂ）から吸引されるジアゾ液がなくなるまで循環を続けた。ジアゾ液の吸引量は第１の流量制御手段（ｅ）により徐々に減らしていった。得られたモノアゾ顔料の生成率はカップリング反応と同時にエジェクター内で生じた強烈な乱流の影響により、非常に良好であった。ジアゾ成分に対する下漬成分の過剰分が約１モル％であったが、カップリング反応は順調に進み、カップリング反応時間は約３０分であった。生成した顔料の水性懸濁液はエジェクター（１）から第３の流路（ａ’）を通じて排出され加熱処理槽（５）に収容した。収容した顔料の水性懸濁液を９０℃まで加熱した後、顔料を濾過により集めてから、水洗および乾燥してモノアゾ顔料（ＰＹ７４）を乾燥状態で得た。
【００８１】
［試験例８］
実施例８および前記比較例４で得られたＰＹ７４の乾燥顔料を用いて前記試験例４と同様にしてカラートナー適性試験を行なって下記表８の評価結果を得た。評価方法は前記試験例４と同じである。実施例８の顔料は、比較例４の顔料と比較して優れた透明性、着色力および分散性を示した。以上より実施例８の製造方法の方が、比較例４の製造方法よりも、粒子が細かく均一で分散性が良好な顔料が得られることが明らかである。
【００８２】
2006161025.tif 000009
【００８３】
［第三実施形態］
［実施例９］
アセトアセトアニリド３４４部、２−アセトアセチルアミノ安息香酸８．９部および４−アセトアセチルアミノベンズアミド８．９部を水酸化ナトリウム１２０部を含む水溶液に溶解し、０．２５３モル／リットルの下漬液８リットル（液温２０℃）を調製した。この下漬液と実施例１で製造したジアゾ液８リットル（液温５℃）と、実施例１で調製した緩衝液８０リットル（液温２０℃）を用意した。以下実施例１と同様にして顔料分２４．３％のジスアゾ顔料（ＰＹ１２）のウェットケーキを得た。
【００８４】
［比較例５］
ジアゾ液は実施例１と同様に調製した。一方、アセトアセトアニリド３６１部、２−アセトアセチルアミノ安息香酸９．３部、４−アセトアセチルアミノベンズアミド９．３部とを水酸化ナトリウム１２０部を含む水溶液に溶解し、０．２６５モル／リットルの下漬液８リットル（液温２０℃）を調製した。また、８０％酢酸水溶液３００部と水酸化ナトリウム８０部と水からなるｐＨ４．７の緩衝液２０リットル（液温２０℃）を調製した。この緩衝液を撹拌装置を備えたバッチ式単一反応槽に仕込み、撹拌しながらジアゾ液と下漬液を別々の注入管を通して１．５時間かけて同時に注入し、ジスアゾ顔料（ＰＹ１２）を生成した。ジアゾ成分に対する下漬成分の過剰分は６モル％であった。この顔料の水性懸濁液を９０℃まで加熱した後、顔料を濾過により集めてから、水洗して顔料分２５．４％のジスアゾ顔料（ＰＹ１２）のウェットケーキを得た。
【００８５】
［試験例９］
実施例９および比較例５で得られたＰＹ１２のウェットケーキを用いて前記試験例１と同様にしてオフセットインキ適性試験を行なって下記表９の結果を得た。評価方法は前記試験例１と同じである。実施例９の顔料は、比較例５の顔料と比較して優れた透明性、着色力および光沢を示した。以上より実施例９の製造方法の方が、比較例５の製造方法よりも、粒子が細かく均一で分散性が良好な顔料が得られることが明らかである。
【００８６】
2006161025.tif 000010
【００８７】
［実施例１０］
ジアゾ液は実施例１と同様に調製した。一方、アセトアセト−ｏ−トルイジド３６７部と４−アセトアセチルアミノベンゼンスルホン酸２６部とを水酸化ナトリウム１２０部を含む水溶液に溶解し、０．２５３モル／リットルの下漬液８リットル（液温２０℃）を調製した。８０％酢酸水溶液３００部と水酸化ナトリウム８０部と水からなるｐＨ４．７の緩衝液８０リットル（液温２０℃）を調製し、実施例９と同様にジスアゾ顔料（ＰＹ１４）を製造した。得られたウェットケーキ顔料を乾燥してジスアゾ顔料（ＰＹ１４）を乾燥状態で得た。
【００８８】
［比較例６］
ジアゾ液は実施例１と同様に調製した。一方、アセトアセト−ｏ−トルイジド３８５部と４−アセトアセチルアミノベンゼンスルホン酸２７．３部とを水酸化ナトリウム１２０部を含む水溶液に溶解し０．２６５モル／リットルの下漬液８リットル（液温２０℃）を調製した。８０％酢酸水溶液３００部と水酸化ナトリウム８０部と水からなるｐＨ４．７の緩衝液２０リットル（液温２０℃）を調製し、比較例５と同様にジスアゾ顔料（ＰＹ１４）を製造した。得られたウェットケーキ顔料を乾燥してジスアゾ顔料（ＰＹ１４）を乾燥状態で得た。
【００８９】
［試験例１０］
実施例１０および比較例６で得られたＰＹ１４の乾燥顔料を用いて前記試験例２と同様にしてグラビアインキ適性試験を行なって下記表１０の評価結果を得た。評価方法は前記試験例２と同じである。実施例１０の顔料は、比較例６の顔料と比較して優れた透明性、着色力および光沢を示した。以上より実施例１０の製造方法の方が、比較例６の製造方法よりも、粒子が細かく均一で分散性が良好な顔料が得られることが明らかである。
【００９０】
2006161025.tif 000011
【００９１】
［実施例１１］
２−メトキシ−４−ニトロアニリン１６３部と４−メチル−２−ニトロアニリン４．６部との混合物をその２．５倍モルの塩酸と等モルの亜硝酸ナトリウムを使用して常法によりジアゾ化し０．１２５モル／リットルのジアゾ液８リットル（液温１０℃）を調製した。一方、アセトアセト−ｏ−アニシジド２０９．３部を水酸化ナトリウム５０部を含む水溶液に溶解し、次いで酢酸水溶液を添加して下漬成分を析出させ、ｐＨ４．２、０．０２５３モル／リットルの下漬液４０リットル（液温２０℃）を調製した。以下実施例４と同様にしてモノアゾ顔料（ＰＹ７４）を乾燥状態で得た。
【００９２】
［比較例７］
ジアゾ液は実施例１１と同様に調製した。一方、アセトアセト−ｏ−アニシジド２１８部を水酸化ナトリウム５０部を含む水溶液に溶解し、次いで酢酸を添加して下漬成分を析出させ、ｐＨ４．２、０．０５２５モル／リットルの下漬液２０リットル（液温２０℃）を調製した。この下漬液を撹拌装置を備えたバッチ式単一反応槽に仕込み、撹拌しながらジアゾ液を２時間かけて注入し、モノアゾ顔料（ＰＹ７４）を生成した。ジアゾ成分に対する下漬成分の過剰分は５モル％である。この生成した顔料の水性懸濁液を９０℃まで加熱した後、顔料を濾過により集めてから、水洗および乾燥してモノアゾ顔料（ＰＹ７４）を乾燥状態で得た。
【００９３】
［試験例１１］
実施例１１および比較例７で得られたＰＹ７４の乾燥顔料を用いて前記試験例４と同様にしてカラートナー適性試験を行なって下記表１１の評価結果を得た。評価方法は前記試験例４と同じである。実施例１１の顔料は、比較例７の顔料と比較して優れた透明性、着色力および分散性を示した。以上より実施例１１の製造方法の方が、比較例７の製造方法よりも、粒子が細かく均一で分散性が良好な顔料が得られることが明らかである。
【００９４】
2006161025.tif 000012
【００９５】
［第四の実施形態］
［実施例１２］
実施例１で製造したジアゾ液８リットル（液温５℃）と、実施例５で調製した緩衝液２０リットル（液温２０℃）と実施例９で製造した下漬液８リットル（液温２０℃）とを用意した。以下実施例５と同様にして顔料分２４．５％のジスアゾ顔料（ＰＹ１２）のウェットケーキを得た。
【００９６】
［試験例１２］
実施例１２および前記比較例５により得られたＰＹ１２のウェットケーキのオフセットインキ適性試験を試験例１と同様に実施した。以上の評価の結果を表１２に示す。実施例１２の本発明の顔料は、比較例５の顔料と比較して優れた透明性、着色力、光沢を示した。以上より実施例１２の製造方法の方が、粒子が細かく均一で分散性が良好な顔料であることは明らかである。
【００９７】
2006161025.tif 000013
【００９８】
［実施例１３］
実施例１２で使用したジアゾ液８リットル（液温５℃）と緩衝液２０リットル（液温２０℃）を用意した。一方、アセトアセト−ｏ−トルイジド３６７部と４−アセトアセチルアミノベンゼンスルホン酸２６部とを水酸化ナトリウム１２０部を含む水溶液に溶解し、０．２５３モル／リットルの下漬液８リットル（液温２０℃）を調製した。以下、実施例１２と同様にしてジスアゾ顔料（ＰＹ１４）を製造した。得られたウェットケーキ顔料を乾燥してジスアゾ顔料（ＰＹ１４）を乾燥状態で得た。
【００９９】
［試験例１３］
実施例１３および前記比較例６により得られたＰＹ１４の乾燥顔料のグラビアインキ適性試験を試験例２と同様にして実施した。以上の評価の結果を表１３に示す。実施例１３の本発明の顔料は、比較例６の顔料と比較して優れた透明性、着色力、光沢を示した。以上より実施例１３の製造方法の方が、粒子が細かく均一で分散性が良好な顔料であることは明らかである。
【０１００】
2006161025.tif 000014
【０１０１】
［実施例１４］
２−メトキシ−４−ニトロアニリン１６３部と４−メチル−２−ニトロアニリン４．６部との混合物をその２．５倍モルの塩酸と等モルの亜硝酸ナトリウムを使用して常法によりジアゾ化し、０．１２５モル／リットルのジアゾ液８リットル（液温１０℃）を調製した。一方、アセトアセト−ｏ−アニシジド２０９．３部を水酸化ナトリウム５０部を含む水溶液に溶解し、次いで酢酸を添加して下漬成分を析出させ、ｐＨ４．２、０．０５０５モル／リットルの下漬液２０リットル（液温２０℃）を調製した。以下実施例８と同様にしてモノアゾ顔料（ＰＹ７４）を乾燥状態で得た。
【０１０２】
［試験例１４］
実施例１４および前記比較例７により得られたＰＹ７４の乾燥顔料のカラートナー適性試験を試験例４と同様にして実施した。以上の評価の結果を表１４に示す。実施例１４の本発明の顔料は、比較例７の顔料と比較して優れた透明性、着色力、分散性を示した。以上より実施例１４の製造方法の方が、粒子が細かく均一で分散性が良好な顔料であることは明らかである。
【０１０３】
2006161025.tif 000015
【産業上の利用可能性】
【０１０４】
本発明による方法および装置は、一般的で工業的にも多用されているエジェクターを応用することで、分散性、透明性、鮮明性、着色力および光沢に優れた不溶性アゾ顔料を製造可能で、しかも従来よりもカップリング反応時間を大幅に短縮できると同時に、大量生産にも容易に対応でき、かつ経済的で生産性も良好である。これらの不溶性アゾ顔料は、オフセットインキ、グラビアインキ、塗料、プラスチック用着色剤、捺染用顔料、カラートナー、インクジェット印刷インキなどとして有用である。
【図面の簡単な説明】
【０１０５】
【図１】第一または第三の実施形態における不溶性アゾ顔料の製造装置の工程図であり、第一流体と第二流体のみを使用した場合の工程図である。
【図２】第一または第三の実施形態における不溶性アゾ顔料の製造装置の工程図であり、第一流体、第二流体および第三流体を使用した場合の工程図である。
【図３】第二または第四の実施形態における不溶性アゾ顔料の製造装置の工程図であり、第一流体と第二流体のみを使用した場合の工程図である。
【図４】第二または第四の実施形態における不溶性アゾ顔料の製造装置の工程図であり、第一流体、第二流体および第三流体を使用した場合の工程図である。
【符号の説明】
【０１０６】
（１）エジェクター
（２）貯槽
（３）貯槽
（４）貯槽
（５）加熱処理槽
（ａ）流路
（ａ’）流路
（ａ''）流路
（ｂ）流路
（ｃ）流路
（ｄ）送液ポンプ
（ｅ）流量制御手段
（ｆ）流量制御手段
（ｇ）温度制御手段
（Ｉ）第一流体
（II）第二流体
（III）第三流体
【図１】
2006161025.tif 000016
【図２】
2006161025.tif 000017
【図３】
2006161025.tif 000018
【図４】
2006161025.tif 000019